(57)【要約】【課題】可視光領域においても高い光触媒機能を発現する酸化チタン粒子を提供すること。【解決手段】炭化水素基を有する金属含有化合物により表面処理され、可視吸収スペクトルにおける４５０ｎｍ及び７５０ｎｍに吸収を持ち、かつ赤外吸収スペクトルにおける２７００ｃｍ−１〜３０００ｃｍ−１に吸収ピークを持つ酸化チタン粒子。【選択図】なし【特許請求の範囲】
【請求項１】
炭化水素基を有する金属含有化合物により表面処理され、可視吸収スペクトルにおける４５０ｎｍ及び７５０ｎｍに吸収を持ち、かつ赤外吸収スペクトルにおける２７００ｃｍ−１〜３０００ｃｍ−１に吸収ピークを持つ酸化チタン粒子。
【請求項２】
可視吸収スペクトルにおける４００ｎｍ〜８００ｎｍの全範囲に吸収を持つ請求項１に記載の酸化チタン粒子。
【請求項３】
前記金属含有化合物が、一般式：Ｒ１ｎＳｉＲ２ｍ（Ｒ１は炭素数１以上２０以下の飽和若しくは不飽和の脂肪族炭化水素基又は芳香族炭化水素基を示し、Ｒ２はハロゲン原子又はアルコキシ基を示し、ｎは１以上３以下の整数を示し、ｍは１以上３以下の整数を示す。ただし、ｎ＋ｍ＝４である。また、ｎが２又は３の整数を示す場合、複数のＲ１は同じ基を示してもよいし、異なる基を示してもよい。ｍが２又は３の整数を示す場合、複数のＲ２は同じ基を示してもよいし、異なる基を示してもよい。）で表される化合物である請求項１又は請求項２に記載の酸化チタン粒子。
【請求項４】
前記一般式：Ｒ１ｎＳｉＲ２ｍにおいて、前記Ｒ１が飽和炭化水素基を示す請求項３に記載の酸化チタン粒子。
【請求項５】
前記酸化チタン粒子の体積平均粒径が、１０ｎｍ以上１μｍ以下である請求項１〜請求項４のいずれか１項に記載の酸化チタン粒子。
【請求項６】
炭化水素基を有する金属含有化合物により、未処理の酸化チタン粒子を表面処理する工程を有し、
前記未処理の酸化チタン粒子を表面処理する工程中、又は前記未処理の酸化チタン粒子を表面処理する工程後に、酸化チタン粒子を１８０℃以上５００℃以下で加熱処理する酸化チタン粒子の製造方法。
【請求項７】
前記金属含有化合物が、一般式：Ｒ１ｎＳｉＲ２ｍ（Ｒ１は炭素数１以上２０以下の飽和若しくは不飽和の脂肪族炭化水素基又は芳香族炭化水素基を示し、Ｒ２はハロゲン原子又はアルコキシ基を示し、ｎは１以上３以下の整数を示し、ｍは１以上３以下の整数を示す。ただし、ｎ＋ｍ＝４である。また、ｎが２又は３の整数を示す場合、複数のＲ１は同じ基を示してもよいし、異なる基を示してもよい。ｍが２又は３の整数を示す場合、複数のＲ２は同じ基を示してもよいし、異なる基を示してもよい。）で表される化合物である請求項６に記載の酸化チタン粒子の製造方法。
【請求項８】
前記一般式：Ｒ１ｎＳｉＲ２ｍにおいて、前記Ｒ１が飽和炭化水素基を示す請求項７に記載の酸化チタン粒子の製造方法。
【請求項９】
前記未処理の酸化チタン粒子に対して、１０質量％以上１００質量％以下の前記金属含有化合物により、前記未処理の酸化チタン粒子を表面処理する請求項６〜請求項８のいずれか１項に記載の酸化チタン粒子の製造方法。
【請求項１０】
請求項１〜請求項５のいずれか１項に記載の酸化チタン粒子と、分散媒及びバインダーよりなる群から選ばれた少なくとも１種の化合物とを含む光触媒形成用組成物。
【請求項１１】
請求項１〜請求項５のいずれか１項に記載の酸化チタン粒子を含む、又は、からなる光触媒。
【請求項１２】
請求項１〜請求項５のいずれか１項に記載の酸化チタン粒子を有する構造体。
【発明の詳細な説明】
【技術分野】
【０００１】
本発明は、酸化チタン粒子及びその製造方法、光触媒形成用組成物、光触媒、並びに、構造体に関する。
【背景技術】
【０００２】
酸化チタン粒子は、光触媒として利用することが知られている。例えば、特許文献１には、「赤外線吸収スペクトルにおいて６５０〜９９０ｃｍ−１の吸収ピークを有し、チタン、ケイ素および酸素を含有し、これらを化学結合しているチタン−ケイ素化学結合複合酸化物により対象物を分解する分解方法」が開示されている。
【０００３】
また、特許文献２には、「アナタース型結晶構造を有するチタニア結晶格子中のテトラヘドラルホールにＳｉが挿入されたシリカ修飾チタニアにさらに窒素が導入された窒素導入シリカ修飾チタニア光触媒」が開示されている。
【０００４】
また、特許文献３には、「結晶質のチタニアに非晶質のシリカが担持された複合型の光触媒」が開示されている。
【０００５】
また、特許文献４には、「有機溶媒水溶液中にチタニウムブトキシトを混合し、１５０〜２２０℃に加熱して上記チタニウムブトキシトを加水分解し、これを乾燥させて中間生成物を得る第１ステップ、上記中間生成物を１５０〜３００℃で焼成する第２ステップ、を含む光触媒の製造方法」が開示されている。
【０００６】
また、特許文献５〜９には、「酸化チタンをシリカ等で被覆する方法」が開示されている。
【０００７】
また、特許文献１０には、「酸化チタン微粒子をアルカリ性水溶液に分散させ、該分散液に、酸化チタン微粒子１００重量部当り、１〜１０００重量部の割合でトリアルコキシシランを添加して加水分解を行うことにより、酸化チタン微粒子表面上にトリアルコキシシラン加水分解縮合生成物の皮膜を形成させる疎水性酸化チタン微粒子の製造方法」が開示されている。
【先行技術文献】
【特許文献】
【０００８】
【特許文献１】特開２００８−２１２８４１号公報
【特許文献２】特開２００６−２１１１２号公報
【特許文献３】特開２０１４−１８８４１７号公報
【特許文献４】特開２０１４−１２８７６８号公報
【特許文献５】特開２０１３−２４９２２９号公報
【特許文献６】特開２００４−１１５５４１号公報
【特許文献７】特開２００１−２６９５７３号公報
【特許文献８】特開２００７−１６１１１号公報
【特許文献９】特開２０１０−６６２９号公報
【特許文献１０】特開平５−２２１６４０号公報
【発明の概要】
【発明が解決しようとする課題】
【０００９】
本発明の課題は、炭化水素基を有する金属含有化合物により表面処理された酸化チタン粒子が、可視吸収スペクトルにおける４５０ｎｍ未満の範囲のみに吸収を持ち、又は赤外吸収スペクトルにおける２７００ｃｍ−１未満若しくは３０００ｃｍ−１超えの範囲に吸収ピークを持つ場合に比べ、可視光領域においても高い光触媒機能を発現する酸化チタン粒子を提供することである。
【課題を解決するための手段】
【００１０】
上記課題は、以下の手段により解決される。
【００１１】
請求項１に係る発明は、
炭化水素基を有する金属含有化合物により表面処理され、可視吸収スペクトルにおける４５０ｎｍ及び７５０ｎｍに吸収を持ち、かつ赤外吸収スペクトルにおける２７００ｃｍ−１〜３０００ｃｍ−１に吸収ピークを持つ酸化チタン粒子。
【００１２】
請求項２に係る発明は、
可視吸収スペクトルにおける４００ｎｍ〜８００ｎｍの全範囲に吸収を持つ請求項１に記載の酸化チタン粒子。
【００１３】
請求項３に係る発明は、
前記金属含有化合物が、一般式：Ｒ１ｎＳｉＲ２ｍ（Ｒ１は炭素数１以上２０以下の飽和若しくは不飽和の脂肪族炭化水素基又は芳香族炭化水素基を示し、Ｒ２はハロゲン原子又はアルコキシ基を示し、ｎは１以上３以下の整数を示し、ｍは１以上３以下の整数を示す。ただし、ｎ＋ｍ＝４である。また、ｎが２又は３の整数を示す場合、複数のＲ１は同じ基を示してもよいし、異なる基を示してもよい。ｍが２又は３の整数を示す場合、複数のＲ２は同じ基を示してもよいし、異なる基を示してもよい。）で表される化合物である請求項１又は請求項２に記載の酸化チタン粒子。
【００１４】
請求項４に係る発明は、
前記一般式：Ｒ１ｎＳｉＲ２ｍにおいて、前記Ｒ１が飽和炭化水素基を示す請求項３に記載の酸化チタン粒子。
【００１５】
請求項５に係る発明は、
前記酸化チタン粒子の体積平均粒径が、１０ｎｍ以上１μｍ以下である請求項１〜請求項４のいずれか１項に記載の酸化チタン粒子。
【００１６】
請求項６に係る発明は、
炭化水素基を有する金属含有化合物により、未処理の酸化チタン粒子を表面処理する工程を有し、
前記未処理の酸化チタン粒子を表面処理する工程中、又は前記未処理の酸化チタン粒子を表面処理する工程後に、酸化チタン粒子を１８０℃以上５００℃以下で加熱処理する酸化チタン粒子の製造方法。
【００１７】
請求項７に係る発明は、
前記金属含有化合物が、一般式：Ｒ１ｎＳｉＲ２ｍ（Ｒ１は炭素数１以上２０以下の飽和若しくは不飽和の脂肪族炭化水素基又は芳香族炭化水素基を示し、Ｒ２はハロゲン原子又はアルコキシ基を示し、ｎは１以上３以下の整数を示し、ｍは１以上３以下の整数を示す。ただし、ｎ＋ｍ＝４である。また、ｎが２又は３の整数を示す場合、複数のＲ１は同じ基を示してもよいし、異なる基を示してもよい。ｍが２又は３の整数を示す場合、複数のＲ２は同じ基を示してもよいし、異なる基を示してもよい。）で表される化合物である請求項６に記載の酸化チタン粒子の製造方法。
【００１８】
請求項８に係る発明は、
前記一般式：Ｒ１ｎＳｉＲ２ｍにおいて、前記Ｒ１が飽和炭化水素基を示す請求項７に記載の酸化チタン粒子の製造方法。
【００１９】
請求項９に係る発明は、
前記未処理の酸化チタン粒子に対して、１０質量％以上１００質量％以下の前記金属含有化合物により、前記未処理の酸化チタン粒子を表面処理する請求項６〜請求項８のいずれか１項に記載の酸化チタン粒子の製造方法。
【００２０】
請求項１０に係る発明は、
請求項１〜請求項５のいずれか１項に記載の酸化チタン粒子と、分散媒及びバインダーよりなる群から選ばれた少なくとも１種の化合物とを含む光触媒形成用組成物。
【００２１】
請求項１１に係る発明は、
請求項１〜請求項５のいずれか１項に記載の酸化チタン粒子を含む、又は、からなる光触媒。
【００２２】
請求項１２に係る発明は、
請求項１〜請求項５のいずれか１項に記載の酸化チタン粒子を有する構造体。
【発明の効果】
【００２３】
請求項１、又は２に係る発明によれば、炭化水素基を有する金属含有化合物により、表面処理された酸化チタン粒子が、可視吸収スペクトルにおける４５０ｎｍ未満の範囲のみに吸収を持ち、又は赤外吸収スペクトルにおける２７００ｃｍ−１未満若しくは３０００ｃｍ−１超えの範囲に吸収ピークを持つ場合に比べ、可視光領域においても高い光触媒機能を発現する酸化チタン粒子が提供される。
請求項３に係る発明によれば、金属含有化合物がヘキサメチルジシラザンである場合に比べ、可視光領域においても高い光触媒機能を発現する酸化チタン粒子が提供される。
請求項４に係る発明によれば、一般式：Ｒ１ｎＳｉＲ２ｍにおいて、Ｒ１が芳香族炭化水素基を示す場合に比べ、可視光領域においても高い光触媒機能を発現する酸化チタン粒子が提供される。
請求項５に係る発明によれば、酸化チタン粒子の体積平均粒径が１０ｎｍ未満又は１μｍ超えの場合に比べ、可視光領域においても高い光触媒機能を発現する酸化チタン粒子が提供される。
【００２４】
請求項６に係る発明によれば、炭化水素基を有する金属含有化合物により、表面処理された酸化チタン粒子を１８０℃未満又は５００℃超えで加熱処理する場合に比べ、可視光領域においても高い光触媒機能を発現する酸化チタン粒子の製造方法が提供される。
請求項７に係る発明によれば、金属含有化合物がヘキサメチルジシラザンである場合に比べ、可視光領域においても高い光触媒機能を発現する酸化チタン粒子の製造方法が提供される。
請求項８に係る発明によれば、一般式：Ｒ１ｎＳｉＲ２ｍにおいて、Ｒ１が芳香族炭化水素基を示す場合に比べ、可視光領域においても高い光触媒機能を発現する酸化チタン粒子の製造方法が提供される。
請求項９に係る発明によれば、未処理の酸化チタン粒子に対して、１０質量％未満又は１００質量％超えの一般式：Ｒ１ｎＳｉＲ２ｍで表される化合物により、未処理の酸化チタン粒子を表面処理する場合に比べ、可視光領域においても高い光触媒機能を発現する酸化チタン粒子の製造方法が提供される。
【００２５】
請求項１０、１１、又は１２に係る発明によれば、炭化水素基を有する金属含有化合物により表面処理された酸化チタン粒子が、可視吸収スペクトルにおける４５０ｎｍ未満の範囲のみに吸収を持ち、又は赤外吸収スペクトルにおける２７００ｃｍ−１未満若しくは３０００ｃｍ−１超えの範囲に吸収ピークを持つ場合に比べ、可視光領域においても高い光触媒機能を発現する酸化チタン粒子を有する光触媒形成用組成物、光触媒、又は構造体が提供される。
【発明を実施するための形態】
【００２６】
以下、本発明の一例である実施形態について説明する。
＜酸化チタン粒子＞
本実施形態に係る酸化チタン粒子は、炭化水素基を有する金属含有化合物により表面処理されている。
そして、酸化チタン粒子は、可視吸収スペクトルにおける４５０ｎｍ及び７５０ｎｍに吸収を持ち、かつ赤外吸収スペクトルにおける２７００ｃｍ−１〜３０００ｃｍ−１に吸収ピークを持つ。つまり、酸化チタン粒子は、可視吸収スペクトルにおいて波長４５０ｎｍ及び７５０ｎｍの各波長に吸収を持ち、かつ赤外吸収スペクトルにおいて波数２７００ｃｍ−１以上３０００ｃｍ−１以下の範囲に吸収ピークを持つ。
【００２７】
本実施形態に係る酸化チタン粒子は、上記構成により、可視光領域においても高い光触媒機能を発現する。この理由は、次のように推測される。
【００２８】
まず、通常、光触媒としての未処理の酸化チタン粒子は、紫外光の光吸収で光触媒機能（光触媒活性）を発揮する。このため、未処理の酸化チタン粒子は、十分な線量を確保できる晴れた日の昼間は光触媒機能を発揮できるものの、夜や日陰のような場所では十分な機能を発揮することが困難である。例えば、未処理酸化チタン粒子を外壁材に用いた場合は、日向と日陰とで耐汚染性能に差が出る場合が多い。また、未処理の酸化チタン粒子を空気清浄機又は浄水器等に用いた場合は、機器の内部に、紫外線の光源となるブラックライト等を設置するなど、設置空間が必要になったり、必要以上にコストがかかる傾向がある。
【００２９】
近年、可視光の光吸収で光触媒機能（光触媒活性）を発現する酸化チタン粒子も知られている。例えば、このような可視光吸収型の酸化チタン粒子としては、異種金属（鉄、銅、タングステン等）を酸化チタンに担持させた酸化チタン粒子、窒素元素、イオウ元素等をドーピングした酸化チタン粒子等がある。
【００３０】
しかし、可視光の光吸収での光触媒機能については未だ十分とは言い難く、可視光領域においても高い光触媒機能を発現する酸化チタン粒子が求められている。
【００３１】
それに対して、炭化水素基を有する金属含有化合物により表面処理した酸化チタン粒子とし、この酸化チタン粒子が、可視吸収スペクトルにおいて波長４５０ｎｍ及び７５０ｎｍの各波長に吸収を持ち、かつ赤外吸収スペクトルにおいて波数２７００ｃｍ−１以上３０００ｃｍ−１以下の範囲に吸収ピークを持つようにする。
【００３２】
赤外吸収スペクトルにおいて波数２７００ｃｍ−１以上３０００ｃｍ−１以下の範囲に吸収ピークを持つ酸化チタン粒子は、酸化チタン粒子の細孔の内部に炭化水素及び炭化水素が炭化した炭素（カーボン）が存在し、つまり酸化チタン粒子の表層から内部にかけて炭化水素及び炭化水素が炭化した炭素（カーボン）が取り込まれていると考えられる。
【００３３】
一方、取り込まれた炭素は、電荷分離物質として機能すると考えられ、光触媒機能が発現する。また、炭素は紫外光と共に可視光の光吸収によっても光電荷分離機能が働き、光触媒機能が発現する。これは酸化チタン粒子が、可視吸収スペクトルにおいて波長４５０ｎｍ及び７５０ｎｍの各波長に吸収を持つことを示している。さらに、電離分離物質としての炭素は、光吸収によって生じた電荷の分離を促進する機能も有し、助触媒としても作用する。
【００３４】
つまり、酸化チタン粒子の細孔の内部に存在する炭素は、紫外光と共に可視光の光吸収によって、選択的に電子を捕捉する作用が働く。これにより、電荷分離物質としての炭素は、光吸収によって発生した電子と正孔が再結合する確率を低くしており、効率的に電荷の分離を促進し、この電荷分離の促進により光触媒機能が向上する。
【００３５】
以上から、本実施形態に係る酸化チタン粒子は、上記構成により、可視光領域においても高い光触媒機能を発現すると推測される。
【００３６】
また、一般的に、未処理の酸化チタン粒子は粒径、粒径分布、及び粒子形状の制御自由度が低く、粒子凝集性が高い傾向がある。このため、樹脂中、液体中での分散性が悪く、１）光触媒機能が発揮されに難い、２）フィルム等の透明性、塗布液の塗膜の均一性が低下し易い傾向がある。
【００３７】
しかし、本実施形態に係る酸化チタン粒子は、表面に金属含有化合物に由来する炭化水素基を有するため、分散性も確保されている。このため、均一に近い塗膜が形成でき、効率よく酸化チタン粒子に光が当たり、光触媒機能が発揮され易くなる。また、フィルム等の透明性、塗布液の塗膜の均一性も高まりデザイン性も保たれる。その結果、例えば、外壁材、板、パイプ、不織布（セラミック等の不織布）の表面に、酸化チタン粒子を含む塗料を塗着するとき、酸化チタン粒子の凝集、塗布欠陥が抑制され、長期にわたり、光触媒機能が発揮され易くなる。
【００３８】
以下、本実施形態に係る酸化チタン粒子の詳細について説明する。
（未処理の酸化チタン粒子）
未処理の酸化チタン粒子（表面処理の対象となる酸化チタン粒子）としては、例えば、ブルッカイト型、アナターゼ型、ルチル型等の酸化チタンの粒子が挙げられる。なお、この酸化チタン粒子は、ブルッカイト、アナターゼ、ルチル等の単結晶構造を有してもよく、これら結晶が共存する混晶構造を有してもよい。
【００３９】
未処理の酸化チタン粒子の製法は、特に制限はないが、例えば、塩素法（気相法）、硫酸法（液相法）が挙げられる。
【００４０】
塩素法（気相法）の一例は、次の通りである。まず、原料であるルチル鉱石をコークス及び塩素と反応させ、一度、ガス状の四塩化チタンにした後、冷却して、液状の四塩化チタンを得る。次に、高温で、液状の四塩化チタンを酸素と反応させた後、塩素ガスを分離することによって、未処理の酸化チタンを得る。
【００４１】
硫酸法（液相法）の一例は、次の通りである。まず、原料であるイルメナイト鉱石（ＦｅＴｉＯ３）又はチタンスラグを濃硫酸に溶解させ、不純物である鉄成分を硫酸鉄（ＦｅＳＯ４）として分離し、一度、オキシ硫酸チタン（ＴｉＯＳＯ４）とする。次に、オキシ硫酸チタン（ＴｉＯＳＯ４）を加水分解し、オキシ水酸化チタン（ＴｉＯ（ＯＨ）２）として沈殿させる。次に、この沈殿物を洗浄及び乾燥し、乾燥物を焼成することによって、未処理の酸化チタンを得る。
【００４２】
なお、未処理の酸化チタン粒子の製造は、その他、チタンアルコキシドを用いたゾルゲル法、メタチタン酸を焼成する方法がある。また、酸化チタン粒子の結晶構造は、焼成温度（例えば４００℃以上１２００℃の範囲での加熱）により、ブルッカイト、アナターゼ、ルチルへと結晶構造が変化するため、焼成温度により目的の結晶構造の未処理の酸化チタン粒子が得られる。
【００４３】
（金属含有化合物）
金属含有化合物は、炭化水素基を有する。金属含有化合物が有する炭化水素基としては、炭素数１以上２０以下（好ましくは炭素数１以上１８以下、より好ましくは炭素数４以上１２以下、さらに好ましくは炭素数４以上１０）の飽和若しくは不飽和の脂肪族炭化水素基又は芳香族炭化水素基等が挙げられる。
【００４４】
炭化水素基は、高い光触媒機能の発現及び分散性の向上の観点から、脂肪族炭化水素基であることが好ましく、飽和脂肪族炭化水素基であることがより好ましく、アルキル基であることが特に好ましい。
炭化水素基は、金属含有化合物における金属に直接結合していても、直接結合していなくともよいが、高い光触媒機能の発揮及び分散性の向上の観点から、直接結合していることが好ましい。
【００４５】
金属含有化合物の金属原子としては、Ｓｉ、Ｔｉ及びＡｌよりなる群から選択される金属原子であることが好ましく、Ｓｉであることが特に好ましい。すなわち、炭化水素基を有する金属含有化合物としては、炭化水素基を有するシラン化合物が特に好ましい。
【００４６】
シラン化合物としては、例えば、クロロシラン化合物、アルコキシシラン化合物、シラザン化合物（ヘキサメチルジシラザン等）等が挙げられる。
【００４７】
これらの中でも、高い光触媒機能の発揮及び分散性の向上の観点から、シラン化合物としては、一般式：Ｒ１ｎＳｉＲ２ｍで表される化合物が好ましい。
【００４８】
一般式：Ｒ１ｎＳｉＲ２ｍにおいて、Ｒ１は炭素数１以上２０以下の飽和若しくは不飽和の脂肪族炭化水素基又は芳香族炭化水素基を示し、Ｒ２はハロゲン原子又はアルコキシ基を示し、ｎは１以上３以下の整数を示し、ｍは１以上３以下の整数を示す。ただし、ｎ＋ｍ＝４である。また、ｎが２又は３の整数を示す場合、複数のＲ１は同じ基を示してもよいし、異なる基を示してもよい。ｍが２又は３の整数を示す場合、複数のＲ２は同じ基を示してもよいし、異なる基を示してもよい。
【００４９】
Ｒ１が示す脂肪族炭化水素基は、直鎖状、分岐鎖状、環状のいずれでもよいが、分散性の観点から、直鎖状、分岐鎖状が好ましく、直鎖状がより好ましい。脂肪族炭化水素基の炭素数は、高い光触媒機能の発現及び分散性の向上の観点から、炭素数１以上１８以下が好ましく、炭素数４以上１２以下がより好ましく、炭素数４以上１０が更に好ましい。脂肪族炭化水素基は、飽和、不飽和のいずれの脂肪族炭化水素基でもよいが、高い光触媒機能の発現及び分散性の向上の観点から、飽和脂肪族炭化水素基が好ましい。
【００５０】
飽和脂肪族炭化水素基としては、直鎖状アルキル基（メチル基、エチル基、プロピル基、ブチル基、ペンチル基、ヘキシル基、ヘプチル基、オクチル基、ノニル基、デシル基、ドデシル基、ヘキサデシル基、イコシル基等）、分岐鎖状アルキル基（イソプロピル基、イソブチル基、イソペンチル基、ネオペンチル基、２−エチルヘキシル基、ターシャリーブチル基、ターシャリーペンチル基等）、環状アルキル基（シクロプロピル基、シクロペンチル基、シクロヘキシル基、シクロヘプチル基、シクロオクチル基、トリシクロデシル基、ノルボルニル基、アダマンチル基等）などが挙げられる。
【００５１】
不飽和脂肪族炭化水素基としては、アルケニル基（ビニル基（エテニル基）、１−プロペニル基、２−プロペニル基、２−ブテニル基、１−ブテニル基、１−ヘキセニル基、２−ドデセニル基、ペンテニル基等）、アルキニル基（エチニル基、１−プロピニル基、２−プロピニル基、１−ブチニル基、３−ヘキシニル基、２−ドデシニル基等）が挙げられる。
【００５２】
脂肪族炭化水素基は、置換された脂肪族炭化水素基も含む。脂肪族炭化水素基に置換し得る置換基としては、グリドキシ基、メルカプト基、メタクリロイル基、アクリロイル基等が挙げられる。
【００５３】
Ｒ１が示す芳香族炭化水素基は、炭素数６以上２７以下（好ましくは６以上１８以下）の芳香族炭化水素基が挙げられる。
【００５４】
芳香族炭化水素基としては、フェニレン基、ビフェニレン基、ターフェニレン基、ナフタレン基、アントラセン基等が挙げられる。
【００５５】
芳香族炭化水素基は、置換された芳香族炭化水素基も含む。芳香族炭化水素基に置換し得る置換基としては、グリドキシ基、メルカプト基、メタクリロイル基、アクリロイル基等が挙げられる。
【００５６】
Ｒ２が示すハロゲン原子としては、フッ素、塩素、窒素、ヨウ素等が挙げられる。これらの中でも、ハロゲン原子としては、塩素、窒素、ヨウ素が好ましい。
【００５７】
Ｒ２が示すアルコキシ基としては、炭素数１以上１０以下（好ましくは１以上８以下、より好ましくは３以上８以下）のアルコキシ基が挙げられる。
【００５８】
アルコキシ基としては、メトキシ基、エトキシ基、イソプロポキシ基、ｔ−ブトキシ基、ｎ−ブトキシ基、ｎ−ヘキシロキシ基、２−エチルヘキシロキシ基、３，５，５−トリメチルヘキシルオキシ基等が挙げられる。
【００５９】
アルコキシ基は、置換されたアルコキシ基も含む。アルコキシ基に置換し得る置換基としては、ハロゲン原子、水酸基、アミノ基、アルコキシ基、アミド基、カルボニル基等が挙げられる。
【００６０】
一般式：Ｒ１ｎＳｉＲ２ｍで表される化合物は、高い光触媒機能の発現及び分散性の向上の観点から、Ｒ１が飽和炭化水素基を示す化合物が好ましい。特に、一般式：Ｒ１ｎＳｉＲ２ｍで表される化合物は、Ｒ１は炭素数１以上２０以下の飽和脂肪族炭化水素基を示し、Ｒ２はハロゲン原子又はアルコキシ基を示し、ｎは１以上３以下の整数を示し、ｍは１以上３以下の整数を示す（ただし、ｎ＋ｍ＝４である）化合物であることが好ましい。
【００６１】
一般式：Ｒ１ｎＳｉＲ２ｍで表される化合物として、具体的には、例えば、ビニルトリメトキシシラン、プロピルトリメトキシシラン、ｉ−ブチルトリメトキシシラン、ｎ−ブチルトリメトキシシラン、ｎ−ヘキシルトリメトキシシラン、ｎ−オクチルトリメトキシシラン、ｎ−ドデシルトリエトキシシラン、フェニルトリメトキシシラン、３−グリドキシプロピルトリメトキシシラン、テトラメトキシシラン、メチルトリメトキシシラン、ジメチルジメトキシシラン、ジフェニルジメトキシシラン、ｏ−メチルフェニルトリメトキシシラン、ｐ−メチルフェニルトリメトキシシラン、デシルトリメトキシシラン、ドデシルトリメトキシシラン、テトラエトキシシラン、メチルトリエトキシシラン、ジメチルジエトキシシラン、フェニルトリエトキシシラン、ジフェニルジエトキシシラン、ｉ−ブチルトリエトキシシラン、デシルトリエトキシシラン、ビニルトリエトキシシラン、γ−メタクリロキシプロピルトリメトキシシラン、γ−グリシドキシプロピルメチルジメトキシシラン、γ−メルカプトプロピルトリメトキシシラン、γ−クロロプロピルトリメトキシシラン、γ−アミノプロピルトリメトキシシラン、γ−アミノプロピルトリエトキシシラン、γ−（２−アミノエチル）アミノプロピルトリメトキシシラン、γ−（２−アミノエチル）アミノプロピルメチルジメトキシシラン等が挙げられる。
【００６２】
ここで、金属含有化合物の金属原子がＴｉである「炭化水素基を有するチタン化合物」としては、例えば、イソプロピルトリイソステアロイルチタネート、テトラオクチルビス（ジトリデシルホスファイト）チタネート、ビス（ジオクチルパイロホスフェート）オキシアセテートチタネート等のチタネートカップリング剤、ジ−ｉ−プロポキシビス（エチルアセトアセテート）チタニウム、ジ−ｉ−プロポキシビス（アセチルアセトナート）チタニウム、ジ−ｉ−プロポキシビス（トリエタノールアミナート）チタニウム、ジ−ｉ−プロポキシチタンジアセテート、ジ−ｉ−プロポキシチタンジプロピオネート等のチタニウムキレートが挙げられる。
【００６３】
金属含有化合物の金属原子がＡｌである「炭化水素基を有するアルミニウム化合物」としては、例えば、トリエトキシアルミニウム、トリ−ｉ−プロポキシアルミニウム、トリ−ｓｅｃ−ブトキシアルミニウム等のアルキルアルミネート、ジ−ｉ−プロポキシ・モノ−ｓｅｃ−ブトキシアルミニウム、ジ−ｉ−プロポキシアルミニウム・エチルアセトアセテート等のアルミニウムキレート、アセトアルコキシアルミニウムジイソプロピレート等のアルミニウムカップリング剤が挙げられる。
【００６４】
なお、金属含有化合物は、１種単独で用いてもよいし、２種以上併用してもよい。
【００６５】
（酸化チタン粒子の特性）
本実施形態に係る酸化チタン粒子は、波長４５０ｎｍ及び７５０ｎｍの各波長に吸収を持つ。
本実施形態に係る酸化チタン粒子は、可視光領域においても高い光触媒機能を発現させる観点から、可視吸収スペクトルにおいて波長４５０ｎｍ、６００ｎｍ及び７５０ｎｍの各波長に吸収を持つことが好ましく、可視吸収スペクトルにおいて波長４５０ｎｍ以上７５０ｎｍ以下の全範囲に吸収を持つことがより好ましく、可視吸収スペクトルにおいて波長４００ｎｍ以上８００ｎｍ以下の全範囲に吸収を持つことが特に好ましい。
【００６６】
本実施形態に係る酸化チタン粒子は、可視光領域においても高い光触媒機能を発現させる観点から、可視吸収スペクトルにおいて、波長３５０ｎｍの吸光度を１としたとき、波長４５０ｎｍの吸光度が０．０２以上（好ましくは０．１以上）であることが好ましく、波長４５０ｎｍの吸光度が０．２以上（好ましくは０．３以上）、波長７５０ｎｍの吸光度が０．０２以上（好ましくは０．１以上）であることがより好ましい。
【００６７】
可視吸収スペクトルの測定は、次に示す方法により測定される。まず、測定対象となる酸化チタン粒子をテトラヒドロフランに分散させた後、ガラス基板上に塗布し、大気中、２４℃で乾燥させる。測定は、拡散反射配置で拡散反射スペクトルを測定し、Ｋｕｂｅｌｋａ−Ｍｕｎｋ変換により理論的に各波長での吸光度を求める。つまり、分光光度計（株式会社日立ハイテクノロジーズ製：Ｕ−４１００）［測定条件；スキャンスピード：６００ｎｍ、スリット幅：２ｎｍ、サンプリング間隔：１ｎｍ］により、波長２００ｎｍ以上９００ｎｍの範囲の拡散反射スペクトルを測定し、Ｋｕｂｅｌｋａ−Ｍｕｎｋ変換して理論的に各波長での吸光度を求める。そして、各波長での吸光度から、可視吸収スペクトルを得る。
【００６８】
本実施形態に係る酸化チタン粒子は、赤外吸収スペクトルにおいて、波数２７００ｃｍ−１以上３０００ｃｍ−１以下の範囲に吸収ピークを持つ。
【００６９】
具体的には、例えば、酸化チタン粒子は、赤外吸収スペクトルにおいて、波数２７００ｃｍ−１以上３０００ｃｍ−１以下の範囲に、吸収ピークを少なくとも一つ持つ。なお、吸収ピークを有するとは、吸収強度（吸光度）０．０２２（透過率で５％）以上の吸収を有することを意味する。
【００７０】
赤外吸収スペクトルの測定は、次に示す方法により測定される。まず、測定対象となる酸化チタン粒子を、ＫＢｒ錠剤法により測定試料を作製する。そして、測定試料に対して、赤外分光光度計（日本分光株式会社製：ＦＴ−ＩＲ−４１０）により、積算回数３００回、分解能４ｃｍ−１の条件で、波数５００ｃｍ−１以上４０００ｃｍ−１以下の範囲を測定し、赤外吸収スペクトルを得る。
【００７１】
本実施形態に係る酸化チタン粒子の体積平均粒径は、１０ｎｍ以上１μｍ以下が好ましく、１５ｎｍ以上２００ｎｍ以下が好ましい。
【００７２】
酸化チタン粒子の体積平均粒径を１０ｎｍ以上にすると、酸化チタン粒子の凝集し難く、光触媒機能が高まりやすい。酸化チタン粒子の体積平均粒径を１μｍ以下にすると、量に対する比表面積の割合が大きくなり、光触媒機能が高まりやすい。このため、酸化チタン粒子の体積平均粒径を上記範囲にすると、可視光領域において高い光触媒機能を発現させ易くなる。
【００７３】
酸化チタン粒子の体積平均粒径は、ナノトラックＵＰＡ−ＳＴ（マイクロトラック・ベル社製  動的光散乱式粒度測定装置）を用いて測定する。また、測定条件は、サンプル濃度は２０％、測定時間は３００秒とする。この装置は、分散質のブラウン運動を利用して粒子径を測定するものであり、溶液にレーザー光を照射し、その散乱光を検出することにより粒子径を測定する。
【００７４】
そして、動的光散乱式粒度測定装置により測定される粒度分布を基にして、分割された粒度範囲（チャンネル）に対して個々の粒子の体積をそれぞれ小径側から累積分布を描いて、累積５０％となる粒径を体積平均粒径として求める。
＜酸化チタン粒子の製造方法＞
本実施形態に係る酸化チタン粒子の製造方法は、炭化水素基を有する金属含有化合物により、未処理の酸化チタン粒子を表面処理する工程を有する。
【００７５】
そして、未処理の酸化チタン粒子を表面処理する工程中、又は未処理の酸化チタン粒子を表面処理する工程後に、酸化チタン粒子を１８０℃以上５００℃以下で加熱処理する。
【００７６】
本実施形態に係る酸化チタン粒子の製造方法では、上記手法により、可視光領域においても高い光触媒機能を発現する酸化チタン粒子（つまり、上記本実施形態に係る酸化チタン粒子）が得られる。この理由は、次の通り推測される。
【００７７】
金属含有化合物により未処理の酸化チタン粒子を処理するとき、又は処理した後に、酸化チタン粒子を１８０℃以上５００℃以下で加熱処理すると、酸化チタン粒子の表面に反応した金属含有化合物中の炭化水素基が適度に離脱する。そして、離脱した炭化水素基の一部が炭化し、酸化チタン粒子の細孔の内部に炭化水素及び炭化水素が炭化した炭素（カーボン）が取り込まれる。そして、上述したように、取り込まれた炭素は、紫外光と共に可視光の光吸収を有し、電荷分離物質及び助触媒として作用する。
【００７８】
このため、本実施形態に係る酸化チタン粒子の製造方法では、可視光領域においても高い光触媒機能を発現する酸化チタン粒子（つまり、上記本実施形態に係る酸化チタン粒子）が得られると推測される。
【００７９】
また、本実施形態に係る酸化チタン粒子の製造方法では、上記１８０℃以上５００℃以下で加熱処理により、酸化チタン粒子の表面に反応した金属含有化合物中の炭化水素基が適度に残留するため、この炭化水素基によって、分散性も確保される。
【００８０】
以下、本実施形態に係る酸化チタン粒子の製造方法の詳細について説明する。
【００８１】
まず、金属含有化合物よる未処理の酸化チタン粒子の表面処理について説明する。
【００８２】
金属含有化合物より、未処理の酸化チタン粒子を表面処理する方法としては、特に制限はないが、例えば、金属含有化合物自体を直接、未処理の酸化チタン粒子に接触させる方法、溶媒に金属含有化合物を溶解させた処理液を、未処理の酸化チタン粒子に接触させる方法等が挙げられる。具体的には、例えば、未処理の酸化チタン粒子を溶媒に分散した分散液に、攪拌下で、金属含有化合物自体又は処理液を添加する方法、ヘンシェルミキサー等の撹拌などにより流動している状態の未処理の酸化チタン粒子に添加（滴下、噴霧等）する方法などが挙げられる。
【００８３】
これら方法により、金属含有化合物中の反応性基（例えば加水分解性基）が、未処理の酸化チタン粒子の表面に存在する加水分解性基（水酸基、ハロゲン基、アルコキシ基等）等と反応し、金属含有化合物よる未処理の酸化チタン粒子の表面処理がなされる。
【００８４】
ここで、金属含有化合物を溶解する溶媒としては、有機溶媒（例えば、炭化水素系溶媒、エステル系溶媒、エーテル系溶媒、ハロゲン系溶媒、アルコール系溶媒等）、水、また、これらの混合溶媒などが挙げられる。
【００８５】
炭化水素系溶媒としては、例えば、トルエン、ベンゼン、キシレン、ヘキサン、オクタン、ヘキサデカン、シクロヘキサンなどが挙げられる。エステル系溶媒としては、例えば、酢酸メチル、酢酸エチル、酢酸イソプロピル、酢酸アミルなどが挙げられる。エーテル系溶媒としては、例えば、ジブチルエーテル、ジベンジルエーテルなどが挙げられる。ハロゲン系溶媒としては、例えば、１，１−ジクロロ−１−フルオロエタン、１，１−ジクロロ−２，２，２−トリフルオロエタン、１，１−ジクロロ−２，２，３，３，３−ペンタフルオロプロパン、クロロホルム、ジクロロエタン、四塩化炭素などが挙げられる。アルコール系溶媒としては、メタノール、エタノール、ｉ−プロピルアルコールなどが挙げられる。水としては、例えば、水道水、蒸留水、純水などが挙げられる。
【００８６】
なお、溶媒としては、これら以外に、ジメチルホルムアミド、ジメチルアセトアミド、ジメチルスルホキシド、酢酸、硫酸などの溶媒を用いてもよい。
【００８７】
溶媒に金属含有化合物を溶解させた処理液において、金属含有化合物の濃度は、溶媒に対して、０．０５ｍｏｌ／Ｌ以上５００ｍｏｌ／Ｌ以下が好ましく、０．５ｍｏｌ／Ｌ以上１０ｍｏｌ／Ｌ以下がより好ましい。
【００８８】
金属含有化合物よる未処理の酸化チタン粒子の表面処理の条件は、高い光触媒機能の発現及び分散性の向上の観点から、次の条件がよい。未処理の酸化チタン粒子に対して、１０質量％以上１００質量％以下（好ましくは２０質量％以上７５質量％以下、より好ましくは２５質量％以上７５質量％以下）の金属含有化合物により、未処理の酸化チタン粒子を表面処理することがよい。金属含有化合物の処理量を１０質量％以上にすると、可視光領域においても高い光触媒機能がより発現し易くなる。また、分散性も高まり易くなる。金属含有化合物の処理量を１００質量％以下にすると、酸化チタン粒子の表面（そのＴｉ−Ｏ−）に対する金属量（例えばシリコン（Ｓｉ）量）が過剰になることを抑え、余剰の金属（例えばシリコン（Ｓｉ））による光触媒機能の低下が抑制され易くなる。
【００８９】
また、金属含有化合物よる未処理の酸化チタン粒子の表面処理温度は、１５℃以上１５０℃以下が好ましく、２０℃以上１００℃以下が好ましい。表面処理時間は、１０分以上１２０分以下が好ましく、３０分以上９０分以下がより好ましい。
【００９０】
金属含有化合物による未処理の酸化チタン粒子の表面処理後は、乾燥処理を行うことがよい。乾燥処理の方法は、特定制限はなく、例えば、真空乾燥法、噴霧乾燥法等の周知の乾燥法を利用する。また、乾燥温度は、２０℃以上１５０℃以下が好ましい。
【００９１】
次に、１８０℃以上５００℃以下の加熱処理（以下、「特定の加熱処理」とも称する。）について説明する。
【００９２】
特定の加熱処理は、未処理の酸化チタン粒子を表面処理する工程中、又は未処理おｎ酸化チタン粒子を表面処理する工程後に実施する。具体的には、特定の加熱処理は、金属含有化合物より未処理の酸化チタン粒子の表面処理するとき、表面処理後の乾燥処理をするとき、又は、乾燥処理後に別途実施する。
【００９３】
金属含有化合物により未処理の酸化チタン粒子の表面処理をするときに、特定の加熱処理する場合は、表面処理温度として１８０℃以上５００℃以下の温度で加熱処理を行う。また、表面処理後の乾燥処理するときに、特定の加熱処理する場合は、乾燥温度として１８０℃以上５００℃以下の温度で加熱処理を行う。
【００９４】
特定の加熱処理の温度は、１８０℃以上５００℃以下であるが、高い光触媒機能の発現及び分散性の向上の観点から、２００℃以上４５０℃以下が好ましく、２５０℃以上４００℃以下がより好ましい。
【００９５】
特定の加熱処理の時間は、高い光触媒機能の発現及び分散性の向上の観点から、１０分以上３００分以下が好ましく、３０分以上１２０分以下がより好ましい。
【００９６】
特定の加熱処理の方法は、特に限定されず、例えば、気炉、焼成炉（ローラーハースキルン、シャトルキルン等）、輻射式加熱炉、レーザー光、赤外線、ＵＶ、マイクロ波等を用いる周知の方法を利用する。
【００９７】
以上の工程を経て、本実施形態に係る酸化チタン粒子が得られる。
【００９８】
＜光触媒形成用組成物＞
本実施形態に係る光触媒形成用組成物は、本実施形態に係る酸化チタン粒子と、分散媒及びバインダーよりなる群から選ばれた少なくとも１種の化合物とを含む。
本実施形態に係る光触媒形成用組成物の態様としては、例えば、本実施形態に係る酸化チタン粒子、及び、分散媒を含む分散液、本実施形態に係る酸化チタン粒子、及び、有機又は無機バインダーを含む組成物などの態様が挙げられる。
なお、前記分散液は、粘度が高いペースト状のものであってもよい。
【００９９】
分散媒としては、水、有機溶媒等が好ましく用いられる。
水としては、例えば、水道水、蒸留水、純水などが挙げられる。
有機溶媒としては、特に制限はなく、例えば、炭化水素系溶媒、エステル系溶媒、エーテル系溶媒、ハロゲン系溶媒、アルコール系溶媒等が挙げられる。
また、前記分散液は、分散安定性及び保存安定性の観点から、分散剤、及び、界面活性剤よりなる群から選ばれた少なくとも１種の化合物を含有することが好ましい。分散剤及び界面活性剤としては、公知のものが用いられる。
【０１００】
バインダーとしては、特に制限はないが、フッ素樹脂、シリコーン樹脂、ポリエステル樹脂、アクリル樹脂、スチレン樹脂、アクリロニトリル／スチレン共重合樹脂、アクリロニトリル／ブタジエン／スチレン共重合（ＡＢＳ）樹脂、エポキシ樹脂、ポリカーボネート樹脂、ポリアミド樹脂、ポリアミン樹脂、ポリウレタン樹脂、ポリエーテル樹脂、ポリサルファイド樹脂、ポリフェノール樹脂、それらの複合物、それらをシリコーン変性又はハロゲン変性させた樹脂等の有機系バインダー、ガラス、セラミック、金属粉などの無機系バインダーが挙げられる。
また、前記分散液は、前記バインダーをエマルションとして含んでいてもよい。
【０１０１】
本実施形態に係る光触媒形成用組成物は、前記以外のその他の成分を含有してもよい。
その他の成分としては、公知の添加剤が用いられ、例えば、助触媒、着色剤、充填剤、防腐剤、消泡剤、密着改良剤、増粘剤などが挙げられる。
【０１０２】
本実施形態に係る光触媒形成用組成物は、本実施形態に係る酸化チタン粒子を１種単独で含んでいてもよいし、２種以上含んでいてもよい。
本実施形態に係る光触媒形成用組成物における本実施形態に係る酸化チタン粒子の含有量は、特に制限はなく、分散液、樹脂組成物等の各種態様、及び、所望の光触媒量等に応じて、適宜選択すればよい。
【０１０３】
本実施形態に係る光触媒形成用組成物を用いる光触媒又は光触媒を有する構造体の製造方法としては、特に制限はなく、公知の付与方法が用いられる。
本実施形態に係る光触媒形成用組成物の付与方法としては、例えば、スピンコーティング法、ディップコーティング法、フローコーティング法、スプレーコーティング法、ロールコーティング法、刷毛塗り法、スポンジ塗り法、スクリーン印刷法、インクジェット印刷法などが挙げられる。
【０１０４】
＜光触媒、及び、構造体＞
本実施形態に係る光触媒は、本実施形態に係る酸化チタン粒子を含む、又は、からなる。
本実施形態に係る構造体は、本実施形態に係る酸化チタン粒子を有する。
【０１０５】
本実施形態に係る光触媒は、本実施形態に係る酸化チタン粒子のみからなる光触媒であってもよいし、本実施形態に係る酸化チタン粒子に助触媒を混合した光触媒であっても、本実施形態に係る酸化チタン粒子を接着剤や粘着剤により所望の形状に固めた光触媒であってもよい。
【０１０６】
本実施形態に係る構造体は、光触媒活性の観点から、本実施形態に係る酸化チタン粒子を表面に少なくとも有することが好ましい。
また、本実施形態に係る構造体は、光触媒として、本実施形態に係る酸化チタン粒子を有することが好ましい。
本実施形態に係る構造体は、基材表面の少なくとも一部に本実施形態に係る酸化チタン粒子を少なくとも有する構造体であることが好ましく、基材表面の少なくとも一部に本実施形態に係る光触媒形成用組成物を付与して形成された構造体であることが好ましい。
前記構造体において、本実施形態に係る光触媒形成用組成物を付与する量は、特に制限はなく、目的に応じて選択すればよい。
さらに、本実施形態に係る構造体においては、基材表面に本実施形態に係る酸化チタン粒子が付着した状態であっても、固定化されていてもよいが、光触媒の耐久性の観点から、固定化されていることが好ましい。固定化方法は、特に制限はなく、公知の固定化方法が用いられる。
【０１０７】
本基材は、無機材料、有機材料を問わず種々の材料が挙げられ、その形状も限定されない。
基材の好ましい例としては、金属、セラミック、ガラス、プラスチック、ゴム、石、セメント、コンクリート、繊維、布帛、木、紙、それらの組合せ、それらの積層体、それらの表面に少なくとも一層の被膜を有するものが挙げられる。
用途の観点からみた基材の好ましい例としては、建材、外装材、窓枠、窓ガラス、鏡、テーブル、食器、カーテン、レンズ、プリズム、乗物の外装及び塗装、機械装置や物品の外装、防塵カバー及び塗装、交通標識、各種表示装置、広告塔、道路用遮音壁、鉄道用遮音壁、橋梁、ガードレールの外装及び塗装、トンネル内装及び塗装、碍子、太陽電池カバー、太陽熱温水器集熱カバー、ポリマーフィルム、ポリマーシート、フィルター、屋内看板、屋外看板、車両用照明灯のカバー、屋外用照明器具、空気清浄器、浄水器、医療用器具、介護用品などが挙げられる。
【実施例】
【０１０８】
以下、本発明を、実施例を挙げてさらに具体的に説明する。ただし、これら各実施例は、本発明を制限するものではない。また、「部」、「％」は、特に断りがない限り、質量基準である。
【０１０９】
＜実施例１＞
市販のアナターゼ型酸化チタン粒子（「ＳＳＰ−２０（堺化学工業社製）」体積平均粒径１２ｎｍ））をメタノールに分散した分散液に、この未処理の酸化チタン粒子に対して３５質量％のヘキシルトリメトキシシランを滴下し、４０℃で１時間反応させた後、出口温度１２０℃で噴霧乾燥して乾燥粉体を得た。そして、得られた乾燥粉体に対して、電気炉で４００℃、１時間の加熱処理を行い、酸化チタン粒子１を得た。
【０１１０】
＜実施例２＞
実施例１において、アナターゼ型酸化チタン粒子をルチル型酸化チタン粒子（「ＳＴＲ−１００Ｎ（堺化学工業社製）」：体積平均粒径１６ｎｍ））に変えたこと以外は、実施例１と同様にして、酸化チタン粒子２を得た。
【０１１１】
＜実施例３＞
実施例１において、アナターゼ型酸化チタン粒子をゾルゲル法により作製したアナターゼ型酸化チタン粒子（体積平均粒径１２０ｎｍ）に変えたこと以外は、実施例１と同様にして、酸化チタン粒子３を得た。
【０１１２】
＜実施例４＞
実施例１において、乾燥後の粉体粒子を加熱処理するときの電気炉での温度を４００℃から１９０℃とした以外は、実施例１と同様にして、酸化チタン粒子４を得た。
【０１１３】
＜実施例５＞
実施例１において、乾燥後の粉体粒子を加熱処理するときの電気炉の温度を４００℃から３５０℃とした以外は、実施例１と同様にして、酸化チタン粒子５を得た。
【０１１４】
＜実施例６＞
実施例１において、乾燥後の粉体粒子を加熱処理するときの電気炉での温度を４００℃から２５０℃とした以外は、実施例１と同様にして、酸化チタン粒子６を得た。
【０１１５】
＜実施例７＞
実施例１において、乾燥後の粉体粒子を加熱処理するときの電気炉での温度を４００℃から５００℃とした以外は、実施例１と同様にして、酸化チタン粒子７を得た。
【０１１６】
＜実施例８＞
実施例１において、ヘキシルトリメトキシシランをイソブチルトリメトキシシランとした以外は、実施例１と同様にして、酸化チタン粒子８を得た。
【０１１７】
＜実施例９＞
実施例１において、ヘキシルトリメトキシシランをデシルトリメトキシシランとした以外は、実施例１と同様にして、酸化チタン粒子９を得た。
【０１１８】
＜実施例１０＞
実施例１において、ヘキシルトリメトキシシランをメチルトリメトキシシランとした以外は、実施例１と同様にして、酸化チタン粒子１０を得た。
【０１１９】
＜実施例１１＞
実施例１において、ヘキシルトリメトキシシランをドデシルトリメトキシシランとした以外は、実施例１と同様にして、酸化チタン粒子１１を得た。
【０１２０】
＜実施例１２＞
実施例１において、ヘキシルトリメトキシシランをオクタデシルトリメトキシシランとした以外は、実施例１と同様にして、酸化チタン粒子１２を得た。
【０１２１】
＜実施例１３＞
実施例１において、ヘキシルトリメトキシシランをオクチルトリクロロシランとした以外は、実施例１と同様にして、酸化チタン粒子１３を得た。
【０１２２】
＜実施例１４＞
実施例１において、ヘキシルトリメトキシシランを３−フェニルアミノプロピルトリメトキシシランとした以外は、実施例１と同様にして、酸化チタン粒子１４を得た。
【０１２３】
＜実施例１５＞
実施例１において、ヘキシルトリメトキシシランをジメトキシ(メチル)(オクチル)シランとした以外は、実施例１と同様にして、酸化チタン粒子１５を得た。
【０１２４】
＜実施例１６＞
実施例１において、ヘキシルトリメトキシシランをトリ−ｎ−ヘキシルクロロシランとした以外は、実施例１と同様にして、酸化チタン粒子１６を得た。
【０１２５】
＜実施例１７＞
実施例１において、ヘキシルトリメトキシシランをｎ−オクチルジメチルクロロシランとした以外は、実施例１と同様にして、酸化チタン粒子１７を得た。
【０１２６】
＜実施例１８＞
実施例１において、ヘキシルトリメトキシシランをヘキサメチルジシラザンとした以外は、実施例１と同様にして、酸化チタン粒子１８を得た。
【０１２７】
＜実施例１９＞
実施例１において、ヘキシルトリメトキシシランの添加量を３５質量％から１５質量％に変更した以外は、実施例１と同様にして、酸化チタン粒子１９を得た。
【０１２８】
＜実施例２０＞
実施例１において、ヘキシルトリメトキシシランの添加量を３５質量％から９５質量％に変更した以外は、実施例１と同様にして、酸化チタン粒子２０を得た。
【０１２９】
＜実施例２１＞
実施例１において、ヘキシルトリメトキシシランの添加量を３５質量％から８質量％に変更した以外は、実施例１と同様にして、酸化チタン粒子２１を得た。
【０１３０】
＜実施例２２＞
実施例１において、ヘキシルトリメトキシシランの添加量を３５質量％から１１０質量％に変更した以外は、実施例１と同様にして、酸化チタン粒子２２を得た。
【０１３１】
＜実施例２３＞
実施例１において、アナターゼ型酸化チタン粒子を塩酸法により作製したアナターゼ型酸化チタン粒子（体積平均粒径８ｎｍ）に変えたこと以外は、実施例１と同様にして、酸化チタン粒子２３を得た。
【０１３２】
＜実施例２４＞
実施例１において、アナターゼ型酸化チタン粒子を硫酸法により作製したアナターゼ型酸化チタン粒子（体積平均粒径１１００ｎｍ）に変えたこと以外は、実施例１と同様にして、酸化チタン粒子２４を得た。
【０１３３】
＜比較例１＞
市販のアナターゼ型酸化チタン粒子（「ＳＳＰ−２０（堺化学工業社製）」体積平均粒径１２ｎｍ））を、そのまま、酸化チタン粒子Ｃ１とした。
【０１３４】
＜比較例２＞
市販のルチル型酸化チタン粒子（「ＳＴＲ−１００Ｎ（堺化学工業社製）」：体積平均粒径１６ｎｍ））を、そのまま、酸化チタン粒子Ｃ２とした。
【０１３５】
＜比較例３＞
市販のアナターゼ型酸化チタン粒子（「ＳＳＰ−２０（堺化学工業社製）」体積平均粒径１２ｎｍ））に対して、電気炉で４００℃、１時間の加熱処理を行い、酸化チタン粒子Ｃ３を得た。
【０１３６】
＜比較例４＞
市販のルチル型酸化チタン粒子（「ＳＴＲ−１００Ｎ（堺化学工業社製）」：体積平均粒径１６ｎｍ））に対して、電気炉で４００℃、１時間の加熱処理を行い、酸化チタン粒子Ｃ４を得た。
【０１３７】
＜比較例５＞
市販の可視光応答型光触媒分散液（酸化タングステン粒子が分散された分散液「ルネキャット（東芝社製）」体積平均粒径２００ｎｍ）を常温（２５℃）乾燥し、酸化タングステン粒子Ｃ５を得た。
【０１３８】
＜比較例６＞
市販のアナターゼ型酸化チタン粒子（「ＳＳＰ−２０（堺化学工業社製）」体積平均粒径１２ｎｍ））をメタノールに分散した分散液に、酸化チタン粒子に対して３５質量％のヘキシルトリメトキシシランを滴下し、４０℃で１時間反応させた後、出口温度１２０℃で噴霧乾燥して乾燥粉体を得た。そして、得られた乾燥粉体に対して、電気炉で６００℃、１時間の加熱処理を行い、酸化チタン粒子Ｃ６を得た。
【０１３９】
＜比較例７＞
比較例６において、電気炉での加熱処理を６００℃から５０℃に変更した以外は、比較例６と同様にして、酸化チタン粒子Ｃ７を得た。
【０１４０】
＜測定＞
各例で得られた粒子について、可視吸収スペクトル特性（表中「Ｖｉｓｉ特性」と表記：波長３５０ｎｍの吸光度を１にとしたとき、波長４５０ｎｍの吸光度、波長６００ｎｍの吸光度及び波長７５０ｎｍ吸光度）、赤外吸収スペクトル特性（表中「ＩＲ特性」と表記：波数２７００ｃｍ−１以上３０００ｃｍ−１以下の範囲の吸収ピークの有無、及びその吸収ピークの波数）、体積平均粒径（表中「Ｄ５０ｖ」と表記）を既述の方法に従って測定した。
【０１４１】
＜評価＞
（分解性）
可視光領域での光触媒特性として、分解性を評価した。そして、分解性の評価は、メチレンブルーの分解性（透過率変動）により評価した。具体的には、メチレンブルー濃度２０ｐｐｍ（質量基準）に調整したメチレンブルー希釈液３０ｍＬと、各例で得られた粒子とをビーカーに入れ、試料を調製した。なお、この試料を二つ準備した。
【０１４２】
メチレンブルーの吸収波長領域（波長５５０ｎｍ以上８００ｎｍ以下）を有さない、波長４００ｎｍ以上５５０ｎｍ以下の可視光を照射する発光ダイオード（ＬＥＤ）を使用し、試料作製直後の一方の試料に可視光を７時間連続照射した。試料作製直後の他方の試料は、暗所に７時間保管した。
【０１４３】
試料作製直後、可視光の７時間連続照射後、暗所保管後の試料における波長６５０ｎｍの透過率（メチレンブルー濃度変動変化）を、分光光度計「ＳＰ−３００（オプティマ社製）」により、測定し、下記式で算出される△Ｔ１、及び△Ｔ２を求めた。
・式：△Ｔ１＝可視光の７時間連続照射後の試料の透過率−試料作製直後の試料の透過率
・式：△Ｔ２＝暗所保管後の試料の透過率−試料作製直後の試料の透過率
そして、透過率変動値△Ｔ＝△Ｔ１−△Ｔ２に基づいて、分解性を評価した。評価基準は以下の通りである。
−分解性の評価基準−
Ａ（○）：１５％≦△Ｔ
Ｂ（△）：５％≦△Ｔ＜１５％
Ｃ（×）：△Ｔ＜５％
【０１４４】
（分散性）
分散性について、次のように評価した。ビーカーに各例で得られた粒子０．０５ｇを入れ、メタノール１ｇを添加し、粒子を充分濡らした後、純水４０ｇを添加、続いて超音波分散機で１０分間分散した後の粒度分布をナノトラックＵＰＡ-ＳＴ（マイクロトラック・ベル社製  動的光散乱式粒度測定装置）により測定し、体積粒度分布の分布形態により評価した。評価基準は以下の通りである。
−分散性の評価基準−
Ａ（○）：体積粒度分布のピーク値が一山であり、分散性が良好なもの
Ｂ（△）：体積粒度分布が二山であるが、メインピーク値が他ピーク値の１０倍以上あり、実用上分散性に問題が無いもの
Ｃ（×）：体積粒度分布のピーク値が三山以上あり、分散不良なもの
各例の詳細、及び評価結果を表１〜表２に一覧にして示す。
【０１４５】
【表１】
2017159293.tif 000002
【０１４６】
【表２】
2017159293.tif 000003
【０１４７】
上記結果から、本実施例は、比較例に比べ、分解性が良好であることがわかる。これにより、本実施例は、比較例に比べ、可視光領域においても高い光触媒機能を発現していることがわかる。また、本実施例は、分散性も確保されていることがわかる。